(57)【要約】【課題】ＵＶ−Ａの反射率と、感熱記録紙の白色度の向上性とを高める。【解決手段】カラー感熱記録紙用支持体１０の支持本体１１に関して表側Ａに下塗り層１２を形成する。下塗り層１２は第１及び第２下塗り層２１，２２の２層構造とする。酸化チタンと蛍光増白剤とは同一層ではなく、前者は支持本体１１中の、ラミネート加工により付与された第１樹脂層１６に、後者は第２下塗り層２２とに分けて添加される。第１下塗り層２１には硫酸バリウムが含まれる。第１及び第２下塗り層２１，２２は、基体１２に第１樹脂層１３が形成された後の支持本体１１上に、塗布により付与される。得られる支持体１０は、ＵＶ−Ａの反射率が高く、また感熱記録紙としたときの白色度向上性に優れる。さらに、これをカラー感熱記録紙に用いると、感熱発色層の定着効率を高めることができる。【選択図】      図１
2004291398.tif 000002
【特許請求の範囲】
【請求項１】
シート状の支持本体と、この支持本体の少なくとも片面を被覆する下塗り層とを有する感熱記録紙用支持体において、
前記下塗り層を、前記支持本体側から順に設けた第１下塗り層と第２下塗り層とから構成し、
前記第１下塗り層はＵＶ−Ａの反射率が前記支持本体よりも高い白色顔料を含み、
前記第２下塗り層は蛍光増白剤を含むことを特徴とする感熱記録紙用支持体。
【請求項２】
前記第１下塗り層の白色顔料は硫酸バリウムまたは硫酸亜鉛であり、
前記支持本体は原紙層とこれの少なくとも一方の面を覆う被覆層とから構成され、
前記下塗り層が形成される被覆層には、可視光の反射率が前記下塗り層よりも高い白色顔料、または酸化チタンが含まれることを特徴とする請求項１記載の感熱記録紙用支持体。
【請求項３】
前記被覆層がラミネート加工により形成され、かつ、前記下塗り層は塗布により形成される塗布層であることを特徴とする請求項２記載の感熱記録紙用支持体。
【発明の詳細な説明】
【０００１】
【発明の属する技術分野】
本発明は、感熱記録紙用支持体に関するものであり、特に、酸化チタンと蛍光増白剤とが含有された感熱記録紙用支持体に関するものである。
【０００２】
【従来の技術】
記録紙の中でも例えばカラー感熱記録紙において、図２に示すように、感熱記録紙用支持体（以降、単に支持体と称する。）２は、後に発色層等が形成される表側Ａと、形成されない裏側Ｂとの表裏があって複層構造を有しており、通常は、支持本体３と下塗り層４とから構成される。支持本体３は、一般には原紙層と呼ばれる基体６の表裏Ａ，Ｂ両側の表面に、熱可塑性樹脂層７，８を有するものが一般的となっているが、基体６のみのものや、片面のみに熱可塑性樹脂を有するものもある。ここでは、基体６に関して表側Ａの熱可塑性樹脂層を第１樹脂層７とし、裏側Ｂの熱可塑性樹脂層を第２樹脂層８と称するものとする。
【０００３】
基体６には紙が用いられることが多く、第１及び第２樹脂層７，８の主成分ポリマーとしてはポリエチレン（ＰＥ）等が用いられる。支持体２には酸化チタン（ＴｉＯ２  ）等の顔料成分と蛍光増白剤とが添加されており、多くの場合、それらの成分は第１樹脂層７に含まれて、支持体２としての白色度及び明度等の向上が図られている。ＴｉＯ２  等の顔料成分は、可視域である約３８０〜８００ｎｍの波長の光の反射率を向上させ、蛍光増白剤は波長が約３５０ｎｍの光を吸収して青色を出す。下塗り層４には、ゼラチン等が主成分として好ましく用いられる。この下塗り層４は、感熱記録紙においては、前記の感熱発色層を形成するための塗布溶液の塗布性を高めたり、感熱発色層の支持体に対する密着性を高めるために形成される。
【０００４】
カラー感熱記録紙においては、この支持体２上に、シアン，マゼンタ，イエローの感熱発色層が順に積層され、下層の感熱発色層ほど熱感度が低く、またイエロー感熱発色層とマゼンタ感熱発色層とに対しては、それぞれ特有な波長域の紫外線による定着性が付与されている。このカラー感熱記録紙を使用するカラー感熱プリンタでは、カラー感熱記録紙を往復搬送する間に、サーマルヘッドを圧接させて各感熱発色層に熱記録を行う。各感熱発色層への熱記録後には、光定着器で紫外線を照射し、下層の感熱発色層への熱記録時に上層の感熱発色層が発色しないように定着している。イエロー用には、発光ピークが概ね４２０ｎｍ〜４５０ｎｍの波長域の紫外線（紫光）が照射され、マゼンタ用には概ね３６５ｎｍ〜３８５ｎｍの波長域の紫外線が照射される。
【０００５】
ところで、高品位なプリントの条件として、画像のコントラストが高いこと、また、画像の周囲の余白や未記録部分の白色度が高いことがあげられる。そこで、記録紙用支持体に酸化チタン等の白色無機顔料を付与したり蛍光増白剤を添加して、白色度を向上させたり、感熱記録紙においては感熱発色による印画のコントラストを高める等の対応が図られている。また、例えば、写真印画紙の支持体においては、支持体中の乳剤塗布面側に設けられた樹脂被覆層を２層構造として、各層における酸化チタンの含有量をそれぞれ制御することにより、記録紙の白色度を高め、かつ、樹脂被覆層の形成にあたって、塗布装置の汚れ等に起因する記録紙の面状故障等を防止するという提案がなされている（例えば、特許文献１参照。）。
【０００６】
【特許文献１】
特開昭６４−５４２号公報
【０００７】
【発明が解決しようとする課題】
しかしながら、上記提案では、写真印画紙としての面状故障の改善については検討されているが、カラー感熱記録紙については言及されていない。また、物質はそれぞれ固有の光特性を有しており、様々な波長域の光に対して異なる吸収率及び反射率をもつ。一般的な記録紙用支持体では、酸化チタンが支持体に達したＵＶ−Ａの多くを吸収してしまい、蛍光増白剤にあたるＵＶ−Ａを減少させてしまう。これにより、蛍光増白剤は十分に励起することができなくなり、記録紙の地色の白色度が低下してしまうという問題があった。
【０００８】
本発明は、上記問題点を解決するためのものであり、記録紙における支持体の表面に達する紫外線、特にカラー感熱記録紙において感熱発色層における定着を担うＵＶ−Ａの、支持体における反射率を向上し、記録紙としての白色度を向上させる感熱記録紙用支持体を提供することを目的とする。
【０００９】
【課題を解決するための手段】
上記問題点を解決するために、本発明では、シート状の支持本体と、この支持本体の少なくとも片面を被覆する下塗り層とを有する感熱記録紙用支持体において、前記下塗り層を、前記支持本体側から順に設けた第１下塗り層と第２下塗り層とから構成し、前記第１下塗り層はＵＶ−Ａの反射率が前記支持本体よりも高い白色顔料を含み、前記第２下塗り層は蛍光増白剤を含むことを特徴として構成されている。
【００１０】
さらに、前記第１下塗り層の白色顔料は硫酸バリウムまたは硫酸亜鉛であり、前記支持本体は原紙層とこれの少なくとも一方の面を覆う被覆層とから構成され、前記下塗り層が形成される被覆層には可視光の反射率が前記下塗り層よりも高い白色顔料、または酸化チタンが含まれることが好ましく、前記被覆層がラミネート加工により形成され、かつ、前記下塗り層は、塗布により形成される塗布層であることがより好ましい。
【００１１】
【発明の実施の形態】
【００１２】
図１は、本発明のカラー感熱記録紙用支持体１０の層構造を示す説明図である。支持体１０において、後に感熱発色層を形成する側を表側Ａとし、その反対側を裏側Ｂとする。支持体は、支持本体１１と、支持本体の表側Ａの下塗り層１２とから構成される。支持本体１１は、基体１５と、基体の表側Ａを被覆する第１樹脂層１６と、裏側Ｂを被覆する第２樹脂層１７とからなる。ただし、本発明においては、支持本体１１は、この積層構成に限定されるものではなく、基体１５のみの場合や、樹脂層が基体１５の片面のみに施されたものの場合や、あるいは４層以上の積層構造を有している場合も含まれる。
【００１３】
下塗り層１２は、従来単層とされていたが、本発明においては２層以上の部分層からなる複層構造とされており、本実施形態においては支持本体１１側の第１下塗り層２１と、反支持本体側の第２下塗り層２２との２層構造である。
【００１４】
第１及び第２樹脂層１６，１７を構成するポリマー成分はポリエチレン（ＰＥ）である。第１樹脂層１６には白色顔料としての酸化チタン（ＴｉＯ２  ）が含まれており、蛍光増白剤は添加されない。第１及び第２下塗り層２１，２２の主たる成分はゼラチンであって、第１下塗り層２１にはＵＶ−Ａに対して、第１樹脂層１６よりも高い反射率を有する白色顔料としての硫酸バリウム（ＢａＳＯ４  ）が、第２下塗り層２２には蛍光増白剤がそれぞれ添加されている。
【００１５】
基体１５の両面に形成された第１及び第２樹脂層１６，１７は、そのポリマー成分として公知の各種熱可塑性樹脂を用いることができるが、中でもポリオレフィンが好ましく、ＰＥ、ポリプロピレン（ＰＰ）等のα−オレフィンの単独重合体やこれらの混合物、エチレンとビニルアルコールとのランダム共重合体等がさらに好ましい。これらはいずれも単独で用いてもよいし、複数を併用してもよい。特にＰＥが最も好ましく、ＰＥとしては低密度ポリエチレン（ＬＤＰＥ）、直鎖状低密度ポリエチレン（ＬＬＤＰＥ）、高密度ポリエチレン（ＨＤＰＥ）が好ましい。なお、第１樹脂層１６と第２樹脂層１７とは互いに異なるポリマーであってもよい。
【００１６】
また、第１及び第２樹脂層１６，１７は、ラミネート製法により基体１５に貼り合わせられる。ラミネート製法については、第１及び第２樹脂層１６，１７のポリマー及び基体１５の種類等に応じて、公知の各種製法を適宜選択して適用する。
【００１７】
ＴｉＯ２  には、結晶構造の違いによりルチル形とアナタース形とがあり、本実施形態においてはアナタース形（商品名；タイベークＡ形，石原産業（株）製）を用いている。ただし、ルチル形を用いてもよいし、両者を併用してもよい。本発明においては、アナタース形を単独で用いることが最も好ましい。また、ＴｉＯ２  は、その製造方法が硫酸法と塩酸法とのものがあるが、いずれを用いてもよい。さらに、ＴｉＯ２  として、含水アルミナ処理や、含水二酸化ケイ素系処理または酸化亜鉛処理等の無機物質による表面被覆処理を施したものや、シロキサン処理を施したもの等を適宜用いることができる。このように本発明は、ＴｉＯ２  の種類に依存するものではない。
【００１８】
第１及び第２下塗り層２１，２２の主成分としては、塗布性においてゼラチンが最も好ましいが、目的に応じてカゼインやフェノール樹脂等に代えることができる。
【００１９】
第１下塗り層２１を形成する塗布溶液は、ゼラチン等の主成分にＢａＳＯ４  やその他の添加剤等を混合したあとで溶媒により調整するが、ゼラチン等の主成分を溶媒により溶解して、この溶液に各種添加剤等を加えてもよい。第２下塗り層２２の塗布溶液は、第１下塗り層２１の塗布溶液と同様に調整することができる。なお、本発明においては、別の実施形態として、第１下塗り層２１に添加する白色顔料成分としてのＢａＳＯ４  に代えて、硫化亜鉛（ＺｎＳＯ４  ）を用いている。
【００２０】
第２下塗り層２２に添加する蛍光増白剤は、化学構造において蛍光特性の発現に寄与する分子骨格部分に基づき一般的に分類されている。具体的には、ジアミノスチルベンゼン系、イミダゾール系、チアゾール系、オキサゾール系、トリアゾール系、オキサジアゾール系、チアジアゾール系、クマリン系、ナフタルイミド系、ピラゾリン系、ピレン系、イミダゾロン系、ベンジジン系、ジアミノカルバゾール系、オキサシアニン系、メチン系、ピリジン系、アントラピリダジン系、ジスチリル系、カルボスチリル系等を例示することができるが、本発明はこれらに制限されるものではない。
【００２１】
ここで、イミダゾール系蛍光増白剤としては、化１〜化１０の化合物を、また、チアゾール系蛍光増白剤としては化１１〜化１９の化合物を、さらにオキサゾール系蛍光増白剤としては化２０〜化２２の化合物をそれぞれ例示することができる。
【００２２】
【化１】
2004291398.tif 000003
【００２３】
【化２】
2004291398.tif 000004
【００２４】
【化３】
2004291398.tif 000005
【００２５】
【化４】
2004291398.tif 000006
【００２６】
【化５】
2004291398.tif 000007
【００２７】
【化６】
2004291398.tif 000008
【００２８】
【化７】
2004291398.tif 000009
【００２９】
【化８】
2004291398.tif 000010
【００３０】
【化９】
2004291398.tif 000011
【００３１】
【化１０】
2004291398.tif 000012
【００３２】
【化１１】
2004291398.tif 000013
【００３３】
【化１２】
2004291398.tif 000014
【００３４】
【化１３】
2004291398.tif 000015
【００３５】
【化１４】
2004291398.tif 000016
【００３６】
【化１５】
2004291398.tif 000017
【００３７】
【化１６】
2004291398.tif 000018
【００３８】
【化１７】
2004291398.tif 000019
【００３９】
【化１８】
2004291398.tif 000020
【００４０】
【化１９】
2004291398.tif 000021
【００４１】
【化２０】
2004291398.tif 000022
【００４２】
【化２１】
2004291398.tif 000023
【００４３】
【化２２】
2004291398.tif 000024
【００４４】
また、トリアゾール系蛍光増白剤としては、以下の化２３，化２４を例示することができる。
【００４５】
【化２３】
2004291398.tif 000025
【００４６】
【化２４】
2004291398.tif 000026
【００４７】
さらに、クマリン系蛍光増白剤としては化２５〜化３２のものを例として挙げることができる。
【００４８】
【化２５】
2004291398.tif 000027
【００４９】
【化２６】
2004291398.tif 000028
【００５０】
【化２７】
2004291398.tif 000029
【００５１】
【化２８】
2004291398.tif 000030
【００５２】
【化２９】
2004291398.tif 000031
【００５３】
【化３０】
2004291398.tif 000032
【００５４】
【化３１】
2004291398.tif 000033
【００５５】
【化３２】
2004291398.tif 000034
【００５６】
ナフタルイミド系蛍光増白剤としての例としては、以下の化３３〜化３５を挙げることができる。
【００５７】
【化３３】
2004291398.tif 000035
【００５８】
【化３４】
2004291398.tif 000036
【００５９】
【化３５】
2004291398.tif 000037
【００６０】
また、ピラゾリン系蛍光増白剤としては化３６に示す化合物が例示され、その他の蛍光増白剤として化３７〜化４３に示す化合物を例として挙げることができる。
【００６１】
【化３６】
2004291398.tif 000038
【００６２】
【化３７】
2004291398.tif 000039
【００６３】
【化３８】
2004291398.tif 000040
【００６４】
【化３９】
2004291398.tif 000041
【００６５】
【化４０】
2004291398.tif 000042
【００６６】
【化４１】
2004291398.tif 000043
【００６７】
【化４２】
2004291398.tif 000044
【００６８】
【化４３】
2004291398.tif 000045
【００６９】
本発明の支持体１０において、基体１５は限定されず、目的に応じて適宜選択することができ、紙の他に、例えばポリマーフィルム、ポリマーをラミネートした紙、合成紙等を挙げることができる。また、これらのうち、いずれかひとつを単独で使用することもできるし、複数を併用することもできる。
【００７０】
紙としては、特に制限はなく、例えば針葉樹、広葉樹から選ばれる天然パルプを主原料に、必要に応じてクレーやタルク、酸化チタン、炭酸カルシウム（ＣａＣＯ３  ）、尿素樹脂微粒子等の填料ロジン、アルキルケテンダイマー、高級脂肪酸、エポキシ化脂肪酸アミド、パラフィンワックス、アルケニルコハク酸等のサイズ剤、ポリアクリルアミド、デンプン、ポリアミドポリアミンエピクロルヒドリン等の紙力増強剤、硫酸バンド、カチオン性ポリマー等の定着剤等を添加したもの、また、エポキシ化脂肪酸アミド、界面活性剤等の柔軟化剤を添加したものを挙げることができる。更に、上記の天然パルプに代えて合成パルプを使用したものや、天然パルプと合成パルプとを任意の比率に混合したもの等を挙げることができる。
【００７１】
前記基体１５は、表面の平滑性及び平面性に優れるものが好ましく、そのためマシンカレンダ、ソフトカレンダ、スーパーカレンダ等で熱及び圧力を加えて表面処理されたものが好ましい。
【００７２】
また、基体１５には、デンプンや、カルボキシメチルセルロースまたはそのナトリウム塩（ＣＭＣ）、ヒドロキシエチルセルロース（ＨＥＣ）、アルギン酸ソーダ、ゼラチン等の高分子化合物や、塩化カルシウム（ＣａＣｌ２  ）、塩化ナトリウム、硫酸ナトリウム等の金属塩、さらにグリセリン、ポリエチレングリコール（ＰＥＧ）等の吸湿性物質、染料、蛍光増白剤等の着色、増白物質、苛性ソーダ、アンモニア水、塩酸、硫酸、炭酸ナトリウム等のｐＨコントロール剤などを添加することができる。さらにエポキシ化脂肪酸アミド、界面活性剤等の柔軟化剤や、顔料などを添加してもよい。
【００７３】
また、本発明においては、基体１５に第１樹脂層１６または第２樹脂層１７を形成する前に、基体１５と第１樹脂層１６または第２樹脂層１７との接着性を向上させることを目的として、基体１５に前処理を施すことが好ましい。前処理としては、コロナ放電、グロー放電、硫酸クロム酸混液による酸エッチング、ガス炎による火炎、紫外線照射、アルキルチタネート等のアンカーコート等の処理が例示される。中でも、コロナ放電処理が最も好ましい。
【００７４】
次に、上記実施形態の作用について説明する。下塗り層１２は、この上に後に形成される感熱発色層の塗布溶液の塗布性や、形成された感熱発色層との接着性等を向上させる。基体１５の表面側の第１樹脂層１６に添加されるＴｉＯ２  と、第１下塗り層２１に添加されるＢａＳＯ４  とは、いずれも白色度を向上させることを目的として用いられている。本発明者らは、各種の白色顔料に関して光吸収及び光反射の特性を検討し、特に、ＴｉＯ２  とＢａＳＯ４  については、その吸収波長域と反射波長域に関する知見をもとに本発明に至った。入射光のうち、ＵＶ−Ａの一部は第２下塗り層２２の中の蛍光増白剤にあたり、４２０ｎｍ〜４５０ｎｍ前後の波長域の光（ａ）となる。ＴｉＯ２  は、ＵＶ−Ａの吸収率が波長３６０ｎｍに対して９０％であり、図１において、入射光のうちＵＶ−Ａ（ｂ）にあたる概ね３４０〜３９０ｎｍの波長域の光は吸収するが、可視領域である概ね３８０〜８００ｎｍの波長の光（ｃ）に対しては高い隠蔽力によりこれの多くを反射し、また、ＢａＳＯ４  は３９０〜８００ｎｍの波長域の光（ｃ）の反射率は低いが、３４０〜３９０ｎｍの波長域のＵＶ−Ａ（ｂ）の多くを反射する。なお、ＴｉＯ２  は他の白色顔料と比較して、隠蔽力と着色力が大きいので、白色顔料として非常に有効であって、可視光を反射させる目的では優れている。
【００７５】
また、蛍光増白剤の添加は、支持体１０の白色度及び明度等を向上させる。下塗り層１２を２層構成とし、蛍光増白剤の添加を、第１樹脂層１６にではなく第２下塗り層２２とし、第１樹脂層に含有させるＴｉＯ２  との間にＢａＳＯ４  を含む第１下塗り層２１を介することにより、ＵＶ−Ａ（ｂ）が、従来の構造ではその一部が蛍光増白剤にあたらずにＴｉＯ２  で吸収されていたのが、第１下塗り層２１のＢａＳＯ４  により反射されるようになる。ここで反射されたＵＶ−Ａ（ｂ）は、蛍光増白剤にあたり、支持体１０は白色ないしは薄青色に見えるようになる。これは、蛍光増白剤に３５０〜３６０ｎｍの波長のＵＶ−Ａ（ｂ）があたると、４２０ｎｍ前後の青い光（ａ）を発して黄味をうち消すことによる。
【００７６】
また、この層構造によると、ＵＶ−Ａ（ｂ）は、ＴｉＯ２  に吸収される前に蛍光増白剤に達するため、蛍光増白剤を励起するものとしてのＵＶ−Ａ（ｂ）の利用効率が向上し、蛍光増白剤の添加量を抑制することができる。さらに、この支持体１０をカラー感熱記録紙等に用いた場合には、マゼンタ感熱発色層の定着のためのＵＶ−Ａ（ｂ）が、ジアゾニウム化合物を含むマゼンタ感熱発色層を透過した場合でも、ＢａＳＯ４  による反射で再びマゼンタ感熱発色層に到達し、定着が効果的に行われるので記録紙における印画が効率的に行われる。
【００７７】
また、ＴｉＯ２  は、ＢａＳＯ４  よりも内部層である第１樹脂層１６に含有されることで、可視領域の光（ｃ）はＢａＳＯ４  を含む第１下塗り層を透過して、ＴｉＯ２  を含む第１樹脂層１６で反射される。また、可視領域の光（ｃ）のうち、ＴｉＯ２  にあたらずに基体１５に達して拡散反射したものは、第１樹脂層１６に達するとＴｉＯ２  によりその多くが隠蔽されるので、第１下塗り層２１及び第２下塗り層２２に戻りにくくなる。
【００７８】
また、本発明において、ＢａＳＯ４  をＺｎＳＯ４  に代えた構造としても、上記のようなＢａＳＯ４  を用いた場合と同様の作用を有する。さらに、これらの白色顔料に代えて、ＵＶ−Ａの反射率が高い公知の白色顔料を用いてもよい。好ましくは、ＵＶ−Ａの反射率が第１樹脂層に添加する白色顔料よりも高いものである。なお、ＺｎＳＯ４  は、ＵＶ−Ａの反射率がルチル形（Ｒ形）のＴｉＯ２  の約２倍であり、ＵＶ−Ａが第１下塗り層２１で反射される割合が大きくなる。
【００７９】
さらに、本発明においては、基体１５に対して第１樹脂層１６のＰＥをラミネートした後で、その上に塗布により第１及び第２下塗り層２１，２２を形成しているが、これにより、第１樹脂層１６に含まれるＴｉＯ２  等の顔料成分が、第１下塗り層２１さらには第２下塗り層２２へ移動または拡散して混入することを防いでいる。
【００８０】
また、下塗り層１２の付与は塗布により行うことが好ましく、塗布方法としては、塗布溶液の種類や形成される下塗り層の目的性状に応じて、公知の各種の塗布方法を適用することができる。最も好ましくは、前記実施形態のように第１下塗り層２１を付与してこれを十分に乾燥させてから、第２下塗り層２２を付与する方法である。これにより、第１下塗り層２１に含まれる硫酸バリウムと、第２下塗り層２２に含まれる蛍光増白剤とが互いの層に移動することを抑制することができる。
【００８１】
上記の実施形態により得られたカラー感熱記録紙用支持体のＵＶ−Ａの反射率は、従来よりも２割以上向上する。ここで、ＵＶ−Ａの反射率の測定は、積分球付属装置（型式；ＩＳＲ−２２００、（株）島津製作所製）を用いて行った。また、支持体としての白色度は、Ｘライト３１０（エックスライト社製）にて評価した結果、従来と同等であった。また、この支持体を用いたカラー感熱記録紙については、定着感度試験機にて評価した結果、マゼンタ感熱発色層の定着感度が従来よりも向上していた。
【００８２】
下塗り層１２の形成において、第１下塗り層２１の塗布溶液が支持本体１１に塗布されて十分に乾燥されないまま第２塗布層２２の塗布溶液が塗布されるような逐次塗布や、両下塗り層２１，２２の塗布溶液の同時塗布を実施することも可能である。この場合には、下塗り層２１，２２を形成するための各塗布層間で、それぞれの成分が互いに移動しあうことがあるが、添加剤は、支持本体１１側から外表面側Ａにおいてそれぞれの濃度勾配を有することができる。例えば、硫酸バリウムは、支持本体１１に近づくほど高い濃度で含まれており、蛍光増白剤は、外表面側Ａに近づくほど高い濃度で含まれる。これにより、上記実施形態に近い効果を得ることができる。ただし、各塗布層間における添加剤の相互移動混入をできるだけ防ぐために、添加物同士や塗布溶液同士の親和性、塗布溶液の粘度、添加物の比重等に留意することがより好ましい。
【００８３】
このように、本発明では、従来単層であった下塗り層１２を複層構造とし、さらに第１樹脂層に含まれていた顔料をはじめとする各種添加剤等を、成分毎に前記複層構造の各層に適宜分けて含有させる。これにより、支持体１０に達する光の吸収及び反射を波長毎に制御する。本発明によると、下塗り層１２の層数は上記の２層に限定されるものではない。つまり、適宜選定される顔料等の添加剤の種類とその数及びその組み合わせにより、それら添加剤の個々の光特性に応じて層数を増やすことが効果的である。また、必要に応じて、添加物を加えられない層を付与することができる。さらに、本発明の支持体は、カラー感熱記録をはじめとするサーマルプリンタの他にインクジェット方式のプリンタ等や、写真等の画像の記録を行う記録紙の支持体として用いることができる。
【００８４】
【発明の効果】
以上説明したように、本発明の感熱記録紙用支持体によれば、記録紙における支持体の表面に達するＵＶ−Ａの、支持体における反射率を向上することができる。これにより、蛍光増白剤の励起を促しＵＶ−Ａの利用効率を高めることができるので、蛍光増白剤の添加量を抑制して記録紙としての白色度を向上させることが可能となる。特に、カラー画像の記録に用いられる感熱記録紙の場合には、支持体におけるＵＶ−Ａの反射率が向上することで、マゼンタ感熱発色層における定着が効果的に行われる。
【図面の簡単な説明】
【図１】本発明の記録紙用支持体の層構造を示す説明図である。
【図２】従来の記録紙用支持体の層構造を示す説明図である。。
【符号の説明】
１０    カラー感熱記録紙用支持体
１１    支持本体
１２    下塗り層
２１    第１下塗り層
２２    第２下塗り層
【図１】
2004291398.tif 000046
【図２】
2004291398.tif 000047